(57)【要約】【課題】身体の出張部位や関節部位において良好に用いられる絆創膏用フィルムを提供する。【解決手段】絆創膏用フィルム２は、下記弾性ヒステリシス試験後の残留歪みが３０％以上である。  弾性ヒステリシス試験：引張試験機により、チャック間距離５０ｍｍで、８０ｍｍ（長さ）×２０ｍｍ（幅）の試験片を引張速度２００ｍｍ／分にて試験片の伸びが１００％となるまで引張り１分間保持した後、戻り速度２００ｍｍ／分で元の位置にまでもどす試験【選択図】図２
2019150410.tif 000002
【特許請求の範囲】
【請求項１】
下記弾性ヒステリシス試験後の残留歪みが３０％以上であることを特徴とする絆創膏用フィルム。
弾性ヒステリシス試験：引張試験機により、チャック間距離５０ｍｍで、８０ｍｍ（長さ）×２０ｍｍ（幅）の試験片を引張速度２００ｍｍ／分にて試験片の伸びが１００％となるまで引張り１分間保持した後、戻り速度２００ｍｍ／分で元の位置にまでもどす試験。
【請求項２】
２００％以上の破断伸度を有し、下記引張試験において、２０％伸度応力が０．２Ｎ／ｍｍ２〜１０．０Ｎ／ｍｍ２であり、２０％伸度応力と１００％伸度応力の差が−２．０Ｎ／ｍｍ２〜２．０Ｎ／ｍｍ２であることを特徴とする請求項１に記載の絆創膏用フィルム。
引張試験：引張試験機により、チャック間距離５０ｍｍで８０ｍｍ（長さ）×２０ｍｍ（幅）の試験片を引張速度３００ｍｍ／分で引っ張る試験。
【請求項３】
身体の出張部位に押しつけられると前記出張部位の形状に応じて塑性変形し、前記出張部位を内包する絆創膏で用いられる請求項１又は２に記載の絆創膏用フィルム。
【請求項４】
身体の関節部位に貼付され、前記関節部位の伸張に応じて塑性変形する絆創膏で用いられる請求項１又は２に記載の絆創膏用フィルム。
【請求項５】
身体の関節部位に貼付され、前記関節部位の伸張に応じて塑性変形する絆創膏用フィルムと、
前記絆創膏用フィルムの裏面が仮接着された保護シートと、を有し、
前記絆創膏用フィルムは請求項１又は２に記載の絆創膏用フィルムであることを特徴とする絆創膏。
【請求項６】
絆創膏用フィルムと、
前記絆創膏用フィルムの裏面が仮接着された支持体と、を備え、
前記支持体にはアクセス空間が設けられ、
身体の出張部位が前記アクセス空間を介して前記絆創膏用フィルムに裏面側から押しつけられると、前記絆創膏用フィルムは前記出張部位の形状に応じて塑性変形し、前記出張部位を内包することを特徴とする絆創膏。
【請求項７】
絆創膏用フィルムと、
前記絆創膏用フィルムの裏面が仮接着された支持体と、を備え、
前記支持体にはアクセス空間が設けられ、
指先が前記アクセス空間を介して前記絆創膏用フィルムに裏面側から押しつけられると、前記絆創膏用フィルムは前記指先の形状に応じて塑性変形し、前記指先を内包することを特徴とする絆創膏。
【請求項８】
前記絆創膏用フィルムの表面を覆う押さえ部材を更に備え、
前記押さえ部材には前記絆創膏用フィルムの表面を部分的に露出させる開口部が設けられていることを特徴とする請求項６又は７に記載の絆創膏。
【請求項９】
前記絆創膏用フィルムには切取線又は切断線が形成され、
前記切取線又は前記切断線を境界として、前記絆創膏用フィルムはフィルム部と前記フィルム部を包囲する周縁部とを有し、前記アクセス空間を介して前記フィルム部にアクセス可能であることを特徴とする請求項６〜８の何れかに記載の絆創膏。
【請求項１０】
前記アクセス空間は、前記支持体に形成された開口部又は切り欠き部からなることを特徴とする請求項６〜９の何れかに記載の絆創膏。
【発明の詳細な説明】
【技術分野】
【０００１】
本発明は、身体の出張部位や関節部位を被覆するための絆創膏及び絆創膏用フィルムに関する。
【背景技術】
【０００２】
身体にできた傷口などを覆うための創傷被覆材として、家庭用の絆創膏や、ドレッシング材と呼ばれる医療用の絆創膏が挙げられる。しかしながら、一般的な家庭用の絆創膏は、比較的平坦な身体部位に貼付することを想定した形状であるため、指先等の出張部位や肘などの関節部位に貼付すると、皺が入ったり直ぐに剥がれてしまったりするという問題があった。そこで、指先用絆創膏として、指先全体を包み込むように折り返して貼付される複雑形状の絆創膏（特許文献１，２）や、指先に嵌められる指サック型の絆創膏（特許文献３）等が提案されている。また、従来のドレッシング材は高い伸縮性を有し、膝や肘などの曲げ伸ばしにも対応できるように構成されている。
【先行技術文献】
【特許文献】
【０００３】
【特許文献１】実開平６−７０７１６号公報
【特許文献２】再表第００／３３７７７号公報
【特許文献３】特開第２００５−９０５８号公報
【発明の概要】
【発明が解決しようとする課題】
【０００４】
しかしながら、折り返して貼付される複雑形状の絆創膏の場合、貼付方法が複雑で手間がかかったり、決められた手順で貼付しないと僅かな隙間から水が浸入したりするといった問題があった。更に、重なり部分が多いため厚ぼったく、見た目や使い心地も悪いという問題があった。また、指サック型の絆創膏の場合、使用者によってはサイズが合わないという問題が生じていた。
【０００５】
また、身体の出張部位や関節部位に従来のドレッシング材を用いると、たとえ当該ドレッシング材が伸縮性に優れていても、皮膚が引っ張られるような不快感を生じるという問題が生じていた。即ち、膝や肘などを伸ばした状態でドレッシング材を貼付すると、膝や肘の曲げ伸ばしを行う度に皮膚が引っ張られ、不快感が生じる。
【０００６】
本発明は、身体の出張部位や関節部位に良好に用いられる絆創膏及びこれに用いられる絆創膏用フィルムの提供を目的とする。
【課題を解決するための手段】
【０００７】
本発明の絆創膏用フィルムは、下記弾性ヒステリシス試験後の残留歪みが３０％以上であることを特徴とする。
【０００８】
弾性ヒステリシス試験：引張試験機により、チャック間距離５０ｍｍで、８０ｍｍ（長さ）×２０ｍｍ（幅）の試験片を引張速度２００ｍｍ／分にて試験片の伸びが１００％となるまで引張り１分間保持した後、戻り速度２００ｍｍ／分で元の位置にまでもどす試験。  
【０００９】
本発明に係る絆創膏は、本発明の絆創膏用フィルムと、前記絆創膏用フィルムの裏面が仮接着された支持体と、を備え、前記支持体にはアクセス空間が設けられ、身体の出張部位が前記アクセス空間を介して前記絆創膏用フィルムに裏面側から押しつけられると、前記絆創膏用フィルムは前記出張部位の形状に応じて塑性変形し、前記出張部位を内包することを特徴とする。
【００１０】
前記出張部位は、手の指先，足の指先，肘，膝，踵，肩先，顎先、又は鼻先であって、前記絆創膏は、指先用絆創膏、肘用絆創膏、膝用絆創膏、肩先用絆創膏、顎先用絆創膏、又は鼻先用絆創膏であるのが好ましい。
【００１１】
本発明に係る他の絆創膏は、絆創膏用フィルムと、前記絆創膏用フィルムの裏面が仮接着された支持体と、を備え、前記支持体にはアクセス空間が設けられ、指先が前記アクセス空間を介して前記絆創膏用フィルムに裏面側から押しつけられると、前記絆創膏用フィルムは前記指先の形状に応じて塑性変形し、前記指先を内包することを特徴とする。
【発明の効果】
【００１２】
本発明の絆創膏用フィルムによれば、弾性ヒステリシス試験後の残留歪みが３０％以上であるので、出張部位の形状に応じて良好に塑性変形し、出張部位を良好に内包することができ、また関節部位に貼付された場合には、関節部位の曲げ伸ばしに伴い塑性変形するので、被貼付部位にかかる伸縮方向のテンションが軽減され、貼付時の不快感を軽減できる。
【００１３】
また、本発明に係る絆創膏によれば、絆創膏用フィルムは出張部位の形状に応じて塑性変形して出張部位を内包するので密着性がよく隙間から水が侵入することを防止することができ防水性が向上する。また、出張部位を絆創膏用フィルムに押しつけるだけで絆創膏用フィルムが出張部位に容易に密着するので、複雑な手順が不要であり、使い勝手がよい。
【００１４】
本発明に係る他の絆創膏によれば、絆創膏用フィルムは指先の形状に応じて塑性変形して指先を内包するので密着性がよく隙間から水が侵入することを防止することができ防水性が向上する。また、指先を絆創膏用フィルムに押しつけるだけで絆創膏用フィルムが指先に容易に密着するので、複雑な手順が不要であり、使い勝手がよい。
【図面の簡単な説明】
【００１５】
【図１】（ａ）は本発明の第１実施形態に係る絆創膏の斜視図、（ｂ）はその分解斜視図、（ｃ）は図１（ａ）のＩｃーＩｃ線断面図。
【図２】図１に示す絆創膏の出張部位への貼付手順を示す図。
【図３】実施例と比較例の諸特性の評価結果を示す表。
【図４】実施例と比較例の弾性ヒステリシス試験結果を示すグラフ。
【図５】実施例と比較例の残留歪みを示す表。
【図６】図１に示す絆創膏の変形例を示す斜視図。
【図７】（ａ）は本発明の第２実施形態に係る絆創膏の斜視図、（ｂ）はその分解斜視図、（ｃ）は図７（ａ）のＶＩＩｃーＶＩＩｃ線断面図。
【図８】図７に示す絆創膏の出張部位への貼付手順を示す図。
【図９】（ａ）は本発明の第３実施形態に係る絆創膏の斜視図、（ｂ）はその分解斜視図、（ｃ）は図９（ａ）のＩＸｃーＩＸｃ線断面図。
【図１０】本発明の第４実施形態に係る絆創膏の断面斜視図。
【図１１】実施例と比較例の諸特性の評価結果を示す表。
【図１２】本発明の変形形態に係る絆創膏の斜視図。
【図１３】本発明の他の変形形態に係る絆創膏の斜視図。
【図１４】本発明の更に他の変形形態に係る絆創膏を示す斜視図。
【発明を実施するための形態】
【００１６】
［第１実施形態］
図１〜図２を参照して本発明の第１実施形態に係る絆創膏１について説明する。本実施形態の絆創膏１は、身体における出張部位（例えば、手足の指先，肘，膝，踵，肩先，顎先、鼻先等）を内包するための創傷被覆材であって、図１に示すように絆創膏用フィルム２と、絆創膏用フィルム２の裏面２ａの一部が仮接着された支持体３と、を有する。支持体３には絆創膏用フィルム２に裏側からアクセスするためのアクセス空間Ｓが設けられており、アクセス空間Ｓを介して絆創膏用フィルム２の裏面２ａが部分的に露出されている。本実施形態では、支持体３に設けられた中央開口部３ａがアクセス空間Ｓとして機能し、絆創膏用フィルム２は、アクセス空間Ｓを表側から覆う様に支持体３の表面３ｂに図示しない粘着層又は絆創膏用フィルム２が備える自着性によって仮接着されている。
【００１７】
絆創膏用フィルム２は、少なくとも樹脂からなり、絆創膏用フィルム２に、絆創膏用フィルムの特性を発揮する範囲で紙、繊維が含まれていてもよい。
【００１８】
絆創膏用フィルム２に使用する樹脂は、絆創膏用フィルムとした場合に残留歪みが３０％以上となる樹脂であれば制限なく使用することができる。例えばポリウレタン系樹脂、ポリエステル系樹脂、ポリ塩化ビニル系樹脂、ポリオレフィン系樹脂、ポリカーボネート系樹脂、ポリサルフォン系樹脂、ポリフェニレンサルファイド系樹脂、ポリイミド系樹脂、ポリエチレン系樹脂等、公知の樹脂を使用することができ、これらのいずれか１種、または２種以上の混合樹脂としてもよく、目的に応じて適宜選択すればよい。
【００１９】
絆創膏用フィルム２は単層であっても良く、上記公知の樹脂を２層以上積層させたものであってもよい。絆創膏用フィルム２を２層以上とする場合に、使用する樹脂は同種でも異種であってもよく、目的に応じて適宜選択すればよい。また、絆創膏用フィルム２で使用する樹脂に、無機粒子、有機粒子等の粒子、及び硬化剤、着色剤等の添加剤の中から選択された１種又は２種以上の粒子及び／又は添加剤を添加してもよい。
【００２０】
絆創膏用フィルム２は中央部から径方向外方に放射状に膨出する４個の膨出部２ｃを有し、全体として平面視略十字形状を有する。支持体３は例えばポリプロピレン製であって、中央開口部３ａは絆創膏用フィルム２の形状に対応して平面視略十字形状を有し、絆創膏用フィルム２よりも一回り小さく形成されている。  
【００２１】
次に、絆創膏１の貼付手順について説明する。なお、ここでは出張部位が指先Ｆの場合を例に説明する。図２を参照して、指先Ｆを絆創膏１の裏側からアクセス空間Ｓを介して絆創膏用フィルム２に押し込むと、絆創膏用フィルム２は、周縁部が支持体３に仮接着した状態のまま中央部が指先Ｆの形状に応じて塑性変形し、指先Ｆを包み込む（図２（ａ），図２（ｂ））。指先Ｆを更に押し込むと、絆創膏用フィルム２の周縁部は支持体３から剥がれるので（図２（ｃ））、絆創膏用フィルム２の周縁部を手で押さえて指先Ｆに貼付させ、指先Ｆを支持体３から引き抜けばよい（図２（ｄ））。
【００２２】
このように、本実施形態の絆創膏１は、絆創膏用フィルム２が出張部位の形状に応じて塑性変形するので密着性が良く、防水性を向上できる。また、出張部位を絆創膏用フィルム２に押し付けるだけで絆創膏用フィルム２が出張部位に密着するので、複雑な手順を要することなく簡単に貼付できる。また、絆創膏用フィルム２には複数の膨出部２ｃが設けられていることから、絆創膏用フィルム２の周縁部を出張部位に貼付させても重なり部分を少なくできる。
【００２３】
なお、出張部位が肘や膝の場合には、肘や膝を曲げた状態で貼付すればよい。また、絆創膏用フィルム２の寸法は、貼付対象となる出張部位に応じて適宜設定すればよく、例えば指先用とする場合には、図２（ｄ）に示すように指の第１関節程度までを内包可能な寸法であれば良い。更に、アクセス空間Ｓの寸法としては、出張部位を挿通可能な大きさであればよい。
【００２４】
次に、絆創膏用フィルム２の好適な特性について説明する。なお、以下の説明において、「引張試験」というときは、引張試験機により、チャック間距離５０ｍｍで８０ｍｍ（長さ）×２０ｍｍ（幅）の試験片を引張速度３００ｍｍ／分で引っ張る試験をいう。
「弾性ヒステリシス試験」というときは、引張試験機により、チャック間距離５０ｍｍで、８０ｍｍ（長さ）×２０ｍｍ（幅）の試験片を引張速度２００ｍｍ／分にて試験片の伸びが１００％となるまで引張り１分間保持した後、戻り速度２００ｍｍ／分で元の位置にまでもどす試験をいう。また「残留歪み」というときは、上記弾性ヒステリシス試験後の試験片の残留歪みをいう（図４参照）。
【００２５】
絆創膏用フィルム２の厚みは、好ましくは５μｍ〜２０００μｍであり、より好ましくは１０μｍ〜１０００μｍであり、最も好ましくは１５μｍ〜５００μｍである。絆創膏用フィルム２の厚みが上記範囲内にあれば、絆創膏用フィルム２により出張部位を内包した際における優れたフィット感（密着性）を有することができる。
【００２６】
また、絆創膏用フィルム２は全方向において２００％以上の破断伸度を有するのが好ましい。２００％以上の破断伸度を有することで、絆創膏用フィルム２は破断することなく出張部位を確実に内包できる。なお、破断伸度とは、引張試験において、試験片が破断した際の伸びをいう。
【００２７】
更に、絆創膏用フィルム２の２０％伸度応力（σ２０）は、好ましくは０．２Ｎ／ｍｍ２〜１０．０Ｎ／ｍｍ２であり、より好ましくは１．０Ｎ／ｍｍ２〜１０．０Ｎ／ｍｍ２である。絆創膏用フィルム２の２０％伸度応力が上記範囲内にあれば、出張部位により絆創膏用フィルム２を塑性変形させた際におけるツッパリ感の発生を抑制できる。なお、伸度応力とは、引張試験における試験力（引張時荷重値）を試験片の断面積で除した値をいう。
【００２８】
絆創膏用フィルム２の２０％伸度応力と１００％伸度応力（σ１００）との差（σ１００−σ２０）は、−２．０Ｎ／ｍｍ２〜２．０Ｎ／ｍｍ２であるのが好ましく、−１．０Ｎ／ｍｍ２〜１．０Ｎ／ｍｍ２であるのがより好ましい。絆創膏用フィルム２の２０％伸度応力と１００％伸度応力との差がこの範囲内であれば、出張部位を絆創膏用フィルム２に押し付けて塑性変形させる際に過度な力が不要になり、絆創膏用フィルム２を塑性変形させた際におけるツッパリ感の発生をより確実に抑制できる。
【００２９】
絆創膏用フィルム２の破断強度は、５．０Ｎ／ｍｍ２以上であるのが好ましく、１５．０Ｎ／ｍｍ２〜１００Ｎ／ｍｍ２であるのがより好ましい。絆創膏用フィルム２の破断強度が上記範囲内にあれば、出張部位により塑性変形させた際に絆創膏用フィルム２が破れるのを防止できる。なお、破断強度とは、引張試験において試験片が破断したときの強度（引張時重荷値）を試験片の断面積で除した値をいう。
【００３０】
絆創膏用フィルム２の透湿度は、ＪＩＳ  Ｚ０２０８に準拠したカップ法により測定された透湿度が、好ましくは５００ｇ／ｍ２・２４ｈ以上であり、より好ましくは８００ｇ／ｍ２・２４ｈ以上である。絆創膏用フィルム２の透湿度が上記範囲内にあれば、例えば発汗が盛んな指先Ｆに長時間貼付した場合であっても蒸れの発生を抑制できる。
【００３１】
絆創膏用フィルム２の残留歪みは全方向において３０％以上であるのが好ましく、より好ましくは４０％以上である。絆創膏用フィルム２の残留歪みがこの範囲であれば、絆創膏用フィルム２は出張部位の形状に応じて十分に塑性変形し、確実に出張部位を内包できると共に優れたフィット感（密着性）を達成でき、更に皮膚に過剰なテンションがかかるのを防止できる。
【００３２】
また、絆創膏用フィルム２の対ＳＵＳ、１８０°ピールにおける粘着力（絆創膏用フィルム２に設けられた図示しない粘着層の粘着力又は絆創膏用フィルム２が自ら備える粘着力）は、好ましくは０．０１Ｎ／２０ｍｍ〜２０．０Ｎ／２０ｍｍであり、より好ましくは０．１Ｎ／２０ｍｍ〜１５．０Ｎ／２０ｍｍである。なお、当該粘着力は、１１０ｍｍ（長さ）×２０ｍｍ（幅）の試験片を剥離速度３００ｍｍ／分で剥離させた際における、ＪＩＳ  Ｚ０２３７に準拠した方法により測定されたものである。
【００３３】
以下に示す本発明の実施例１，２と比較例１〜３の諸特性の評価結果を図３の表１に示す。表１における官能評価は、手の指先を支持体３のアクセス空間Ｓ（直径約３ｃｍ）を介して絆創膏用フィルム２に押しつけ、第１関節付近まで押し込んだ際のツッパリ感（押し込み易さ）、フィット感（密着性）、蒸れ感について社内モニターテスト（１０名の合議）を行い評価した。また、当該実施例１，２及び比較例１〜３の弾性ヒステリシス試験結果を示すグラフを図４に、弾性ヒステリシス試験後における残留歪みを図５の表２に示す。なお、上述したように、弾性ヒステリシス試験では試験片を引張速度２００ｍｍ／分で引っ張るため、試験片を引張速度３００ｍｍ／分で引っ張る引張試験とは条件が異なり、図４のグラフが示す各試験片の伸度応力値は引張試験により測定される伸度応力値とは必ずしも一致しない。
【００３４】
実施例１：テーブル１に示す物性を有するポリウレタン系樹脂Ａと、トルエンと、メチルエチルケトン（ＭＥＫ）とを、９１．０：４．４５：４．４５の重量比で配合した混合溶液を、ＰＥＴフィルムに離型層が積層された離型ＰＥＴフィルムの離型層上にバーコーターを用いて塗布し、８０℃のオーブンにて１０分間乾燥させた後、４０℃のオーブンにて３日間乾燥させた後、離型ＰＥＴフィルムを離型層とともに取り除いて厚み約４０μｍの絆創膏用フィルムを得た。
【００３５】
実施例２：テーブル１に示す物性を有するポリウレタン系樹脂Ａ及びポリウレタン系樹脂Ｂと、テーブル２に示す物性を有する硬化剤Ｃと、トルエンと、メチルエチルケトン（ＭＥＫ）とを、７０．１：２０．９：０．１０４：４．４５：４．４５の重量比で配合した混合溶液を、離型ＰＥＴフィルムの離型層上にバーコーターを用いて塗布し、８０℃のオーブンにて１０分間乾燥させた後、４０℃のオーブンにて３日間乾燥させた後、離型ＰＥＴフイルムを離型層とともに取り除いて厚み約４０μｍの絆創膏用フィルムを得た。
【テーブル１】
【００３６】
2019150410.tif 000003
【テーブル２】
【００３７】
2019150410.tif 000004
比較例１：アルゴフィットＦＴ防水タイプ（ピアック株式会社製の救急絆創膏）に使用されているポリウレタンフィルム
比較例２： トーヨーキズテープ（東洋化学株式会社製の救急絆創膏）に使用されているポリ塩化ビニルフィルム
比較例３：エアウォール（株式会社共和製のフィルムドレッシング）に使用されているポリウレタンフィルム
［第１実施形態の変形例］
【００３８】
次に、第１実施形態の変形例について説明する。なお、本変形例及び以下の実施形態においても、身体出張部位が指先Ｆである場合を例に説明する。また、本変形例及び以下の実施形態において、上述した第１実施形態のものと実質同一の部材には同一の参照番号を付し、その説明は省略する。
【００３９】
図６を参照して、本変形例の絆創膏１Ａでは、支持体３’が平面視円形状とされ、支持体３’を支持する持ち手部材６が設けられている。持ち手部材６は円筒状を有し、支持体３’は持ち手部材６の上面開口部（図示せず）を覆う様に取り付けられている。使用に際しては、例えば左手で持ち手部材６を把持し、右手の指先（Ｆ）を持ち手部材６の下側開口部６ａから挿入して絆創膏用フィルム２に押し込み、上述したのと同様に指先に貼付させれば良い。このように持ち手部材６を設けることにより絆創膏１Ａを把持しやすくなり、絆創膏１Ａを貼付しやすくできる。
［第２実施形態］
【００４０】
次に、本発明の第２実施形態に係る絆創膏について説明する。図７を参照して、本実施形態の絆創膏１０１は、第１実施形態の絆創膏１と略同一であるが、押さえ部材５を更に備える点で絆創膏１と異なる。
【００４１】
本実施形態における押さえ部材５は、中央部に円形の開口部５ａが設けられ、全体として平面視略円環形状を有するＰＥＴフィルム、ポリプロピレンフィルム等のフィルム材から成り、絆創膏用フィルム２の表面２ｂから支持体３の表面３ｂにかけて仮接着されて絆創膏用フィルム２の表面２ｂを覆っている。開口部５ａは絆創膏用フィルム２の外径よりも小径であって、開口部５ａを介して絆創膏用フィルム２の表面２ｂが露出する。また、押さえ部材５には径方向外方に突出する摘み部５ｂが設けられ、摘み部５ｂは支持体３の外縁から外方に延出している。
【００４２】
絆創膏１０１の貼付手順を説明する。図８を参照して、上述した第１実施形態と同様に、まず絆創膏１０１の裏側からアクセス空間Ｓを介して指先Ｆを絆創膏用フィルム２に押し込む。すると、絆創膏用フィルム２は指先Ｆの形状に応じて塑性変形し指先Ｆを包み込み、このようにして絆創膏用フィルム２により内包された指先Ｆは押さえ部材５の開口部５ａを介して表側に突出する（図８（ａ））。次に、摘み部５ｂを把持して押さえ部材５を絆創膏用フィルム２及び支持体３から剥がし、指先Ｆから引き抜く（図８（ｂ））。この状態で指先Ｆを更に押し込むと、絆創膏用フィルム２は支持体３から剥がれる（図８（ｃ））。その後、上述したのと同様に、絆創膏用フィルム２の周縁部を手で押さえて指先Ｆに貼付させ、指先Ｆを支持体３から引き抜けばよい。
【００４３】
ここで、本実施形態の絆創膏１０１は押さえ部材５を有するので、絆創膏用フィルム２の支持体３に対する粘着力を第１実施形態におけるものより小さくでき、絆創膏用フィルム２による出張部位におけるツッパリ感を軽減できる。即ち、出張部位におけるツッパリ感は特に、図２（ｃ）に示す段階で出張部位（指先Ｆ）を絆創膏用フィルム２に押し込んで支持体３から引き剥がす際に生じるため、絆創膏用フィルム２の支持体３に対する粘着力を小さくすれば、ツッパリ感は軽減される。しかしながら、粘着力をあまり小さくすると、図２（ｂ）の段階で絆創膏用フィルム２が十分に塑性変形する前に絆創膏用フィルム２が支持体３から剥がれてしまうおそれが生じる。
【００４４】
この点、本実施形態では押さえ部材５により絆創膏用フィルム２が支持体３に対して押さえられているので、支持体３に対する粘着力が比較的小さくても、絆創膏用フィルム２が十分に塑性変形されないうちに支持体３から剥がれるのを防止できる。また、押さえ部材５を取り外した状態で図８（ｃ）に示す様に出張部位（指先Ｆ）を押し込めば、比較的小さな力で絆創膏用フィルム２を支持体３から剥がすことができ、ツッパリ感の発生を軽減できる。
［第３実施形態］
【００４５】
次に、本発明の第３実施形態に係る絆創膏について説明する。図９を参照して、本実施形態の絆創膏２０１は、上述した絆創膏１０１と略同一であるが、絆創膏用フィルム２０２の外形は支持体３の外形と実質同一とされている。また、絆創膏用フィルム２０２には切取線Ｌが形成されており、切取線Ｌを境として第１実施形態や第２実施形態の絆創膏用フィルム２に対応するフィルム部２０２Ａと、フィルム部２０２Ａを包囲する周縁部２０２Ｂに区切られている。
【００４６】
この絆創膏２０１を貼付するには、第２実施形態と同様に、絆創膏２０１の裏側からアクセス空間Ｓを介して出張部位（例えば、指先Ｆ）を絆創膏用フィルム２０２に押し込み、フィルム部２０２Ａを出張部位の形状に塑性変形させる。次に、押さえ部材５を絆創膏用フィルム２０２から剥がして取り外す。この状態で、出張部位を更に押し込むと、フィルム部２０２Ａは切取線Ｌに沿って周縁部２０２Ｂから分離すると共に支持体３から剥がれ、周縁部２０２Ｂから分離したフィルム部２０２Ａが、第２実施形態の絆創膏用フィルム２として機能する。その後、上述したのと同様に、絆創膏用フィルム２（即ち、フィルム部２０２Ａ）の周縁部を手で押さえて出張部位に貼付させればよい。
【００４７】
なお、切取線Ｌは、製造工程において絆創膏用フィルム２０２を支持体３に仮接着した状態で形成するのが好ましく、また切断線Ｌの例としてミシン目やハーフカット線が挙げられる。また、切取線Ｌに代えて切断線を形成し、絆創膏用フィルム２０２をフィルム部２０２Ａと周縁部２０２Ｂとに予め分離させておいてもよい。
【００４８】
このように、絆創膏用フィルム２０２を支持体３に仮接着した状態で切取線Ｌ（又は切断線）を絆創膏用フィルム２０２に形成することにより、製造工程における絆創膏用フィルム２とアクセス空間Ｓとの精密な位置合わせが不要となり、製造工程を簡易化できる。
［第４実施形態］
【００４９】
次に、図１０を参照して本発明の第４実施形態に係る絆創膏３０１について説明する。図１０に示すように、本実施形態の絆創膏３０１は、絆創膏用フィルム２と、絆創膏用フィルム２の裏面２ａが仮接着された保護シート７と、を有する。絆創膏３０１を身体に貼付するには、保護シート７を剥がし、絆創膏用フィルム２を身体の被貼付部位に貼付すればよい。
【００５０】
絆創膏３０１は身体の如何なる部位にも貼付できるが、主に関節部位（例えば、肘関節部，膝関節部，中手指関節部、肩関節部等）に好適に貼付される。例えば、絆創膏３０１を肘関節部に貼付する場合には、肘を伸ばした状態で貼付する。このように肘を伸ばした状態で貼付すると、初めのうちは肘を曲げると絆創膏用フィルム２が伸張されて被貼付部位にテンションがかかるが、絆創膏用フィルム２は伸張されると塑性変形するため、塑性変形後は肘の曲げ伸ばしをしてもこのようなテンションがかかり難くなり、違和感が生じにくくなる。また、肘などの関節部位を伸ばした状態（即ち、被貼付部位がより平面的に保たれた状態）で絆創膏３０１を貼付できるので、関節部位を曲げた状態で貼付する場合と比較して、絆創膏３０１の貼付を容易にできる。
【００５１】
なお、本実施形態においては、引張試験による絆創膏用フィルム２の２０％引張時荷重値は１．５Ｎ／２０ｍｍ〜３．０Ｎ／２０ｍｍであるのが好ましい。２０％引張時荷重値を３．０Ｎ／２０ｍｍ以下とすることにより、関節部位に貼付した直後における過度の違和感（ツッパリ感）を回避できる。また、２０％引張時荷重値を１．５Ｎ／２０ｍｍ以上とすることにより、絆創膏用フィルム２に十分なコシを持たせることができ、絆創膏用フィルム２の取扱性を容易に向上させることができる。即ち、絆創膏用フィルム２の表面に取扱性を向上させるための工程フィルムを設けなくても、絆創膏用フィルム２単体（保護シート７から剥がされた状態）でも皺になりにくく、対象部位への貼付を容易にできる。
【００５２】
本発明の実施例３と上述の比較例１〜３の諸特性の評価結果を図１１の表３に示す。実施例３は上述の実施例１の薄膜品であって、絆創膏用フィルム２の厚みを２０μｍとした点を除いて実施例１と同一である。また、表３における官能評価は、肘を伸ばした状態で絆創膏用フィルム２を肘関節部に貼付し、絆創膏用フィルム２の肘関節部への貼りやすさ（絆創膏用フィルム２単体での取扱性、シワになりにくさ）と、貼付直後の違和感（ツッパリ感）と、肘関節の曲げ伸ばしを５０回繰り返した後の違和感（ツッパリ感）について、社内モニターテスト（１０名の合議）を行い評価した。
【００５３】
以上、本発明の実施形態に係る絆創膏について添付の図面を参照して説明したが、本発明はかかる実施形態に限定されず、本発明の範囲を逸脱することなく種々の変形、修正が可能である。
【００５４】
例えば、絆創膏用フィルム２の形状（及びこれに対応するアクセス空間Ｓの形状）は必ずしも十字形状である必要はなく、例えば円形や多角形であっても良い。また、上記実施形態においては絆創膏用フィルム２の膨出部２ｃの数を４個にしたが、１個以上の任意の個数の膨出部２ｃを有するものとしても良い。更に、上述の変形例と同様に、第２及び第３実施形態の絆創膏１０１，２０１に持ち手部材６を設けても良い。
【００５５】
上記各実施形態では支持体３は平面視矩形状を有するが、支持体３の形状は必ずしも平面視矩形状である必要はなく、例えば円形や他の多角形であってもよく、あるいは図１２に示す様に外縁に一対の平面視略円弧状の凹部３ｄが設けられた形状であってもよい。
【００５６】
また、上記各実施形態では、アクセス空間Ｓは絆創膏用フィルム２（フィルム部２０２Ａ）と大きさの異なる同一形状を有するものとしたが、アクセス空間Ｓを介して絆創膏用フィルム２にアクセス可能であれば良く、アクセス空間Ｓと絆創膏用フィルム２とは必ずしも大きさの異なる同一の形状を有する必要はない。また、アクセス空間Ｓは、必ずしも周囲が閉鎖された開口部３ａである必要はなく、図１３に示す様に周囲の一部が開放された切り欠き部３ｇから構成されていてもよい。アクセス空間Ｓをこのような切り欠き部３ｇで構成した場合、支持体３を出張部位（指先Ｆ）から外す際に、出張部位をＡ方向に縦に引き抜く代わりにＢ方向へ横に引き抜くことができ、支持体３の取り外しがより容易になる。押さえ部材５に設けられる開口部５ａについても同様に、必ずしも周囲が閉鎖されて押さえ部材５を厚み方向に貫通する貫通孔により構成される必要はなく、周囲の一部が開放された切り欠き部により構成されても良い。
【００５７】
上記第２及び第３実施形態においては、押さえ部材５を支持体３とは別体のフィルム材から構成したが、押さえ部材５はこれに限定されず、例えば図１４に示す押さえ部材５Ａのように支持体３と一体に構成され、支持体３に対して折り畳まれて使用されるものであってもよい。即ち、図１４に示す形態においては、１枚のシート材３０の片側が支持体３として機能し、他側が押さえ部材５Ａとして機能し、押さえ部材５Ａが図１４（ａ）に示す様に折り畳まれると、押さえ部材５Ａは絆創膏用フィルム２の表面２ａを覆う。また、押さえ部材５Ａには開口部５ａが設けられており、この開口部５ａを介して絆創膏用フィルム２へのアクセスが可能になる。
【００５８】
使用に際しては、図１４（ａ）に示すように押さえ部材５Ａが折り畳まれた状態で、上述したのと同様に出張部位を絆創膏用フィルム２に押し込んで開口部５ａに挿入させる。押さえ部材５Ａを図１４（ｂ）に示す様に開いて更に出張部位を押し込むと、絆創膏用フィルム２は支持体３から剥がれるので絆創膏用フィルム２の周縁部を出張部位に貼付させ、出張部位を支持体３から引き抜けばよい。
【産業上の利用可能性】
【００５９】
本発明の絆創膏は、家庭用絆創膏の他、医療用創傷被覆材としてのドレッシング材等に利用でき、本発明の絆創膏用フィルムは、家庭用絆創膏用フィルムの他、ドレッシング材用フィルムとして利用できる。
【符号の説明】
【００６０】
１，１０１，２０１，３０１  絆創膏
２，２０２  絆創膏用フィルム
３  支持体
５  押さえ部材
６  持ち手部材
７  保護シート
Ｆ  指先（出張部位）
Ｓ  アクセス空間
【図１】
2019150410.tif 000005
【図２】
2019150410.tif 000006
【図３】
2019150410.tif 000007
【図４】
2019150410.tif 000008
【図５】
2019150410.tif 000009
【図６】
2019150410.tif 000010
【図７】
2019150410.tif 000011
【図８】
2019150410.tif 000012
【図９】
2019150410.tif 000013
【図１０】
2019150410.tif 000014
【図１１】
2019150410.tif 000015
【図１２】
2019150410.tif 000016
【図１３】
2019150410.tif 000017
【図１４】
2019150410.tif 000018